(57)【要約】  湿熱時の重量変化率が小さく、かつ、成形品とし、湿熱下においても良好な外観を維持できる非晶性ポリアミド樹脂、ならびに、前記非晶性ポリアミド樹脂を含む成形品の提供。  ジアミン由来の構成単位と、ジカルボン酸由来の構成単位から構成され、前記ジアミン由来の構成単位の７０モル％以上が、イソホロンジアミン由来の構成単位であり、前記ジカルボン酸由来の構成単位が、炭素数８〜１４のα，ω−直鎖脂肪族ジカルボン酸由来の構成単位と芳香族ジカルボン酸由来の構成単位を含む、非晶性ポリアミド樹脂。
2018155171.tif 000002
【特許請求の範囲】
【請求項１】
ジアミン由来の構成単位と、ジカルボン酸由来の構成単位から構成され、
前記ジアミン由来の構成単位の７０モル％以上が、イソホロンジアミン由来の構成単位であり、
前記ジカルボン酸由来の構成単位が、炭素数８〜１４のα，ω−直鎖脂肪族ジカルボン酸由来の構成単位と芳香族ジカルボン酸由来の構成単位を含む、非晶性ポリアミド樹脂。
【請求項２】
前記ジカルボン酸由来の構成単位が、３０〜８０モル％の炭素数８〜１４のα，ω−直鎖脂肪族ジカルボン酸由来の構成単位と、７０〜２０モル％の芳香族ジカルボン酸由来の構成単位を含む、請求項１に記載の非晶性ポリアミド樹脂。
【請求項３】
前記炭素数８〜１４のα，ω−直鎖脂肪族ジカルボン酸由来の構成単位が、セバシン酸由来の構成単位およびドデカン二酸由来の構成単位の少なくとも一方を含む、請求項１または２に記載の非晶性ポリアミド樹脂。
【請求項４】
前記芳香族ジカルボン酸由来の構成単位が、２，６−ナフタレンジカルボン酸由来の構成単位およびイソフタル酸由来の構成単位の少なくとも一方を含む、請求項１〜３のいずれか１項に記載の非晶性ポリアミド樹脂。
【請求項５】
前記ジアミン由来の構成単位の９０モル％以上が、イソホロンジアミン由来の構成単位であり、
前記ジカルボン酸由来の構成単位が、３０〜８０モル％の炭素数８〜１４のα，ω−直鎖脂肪族ジカルボン酸由来の構成単位と、７０〜２０モル％の芳香族ジカルボン酸由来の構成単位を含み、
前記炭素数８〜１４のα，ω−直鎖脂肪族ジカルボン酸由来の構成単位が、セバシン酸由来の構成単位およびドデカン二酸由来の構成単位の少なくとも一方を含み、
前記芳香族ジカルボン酸由来の構成単位が、２，６−ナフタレンジカルボン酸由来の構成単位およびイソフタル酸由来の構成単位の少なくとも一方を含む、請求項１に記載の非晶性ポリアミド樹脂。
【請求項６】
前記ジカルボン酸由来の構成単位における、炭素数８〜１４のα，ω−直鎖脂肪族ジカルボン酸由来の構成単位と芳香族ジカルボン酸由来の構成単位の比率（炭素数８〜１４のα，ω−直鎖脂肪族ジカルボン酸由来の構成単位／芳香族ジカルボン酸由来の構成単位）が、０．５〜３．５である、請求項１〜５のいずれか１項に記載の非晶性ポリアミド樹脂。
【請求項７】
前記非晶性ポリアミド樹脂のガラス転移温度が１３０〜２２０℃である、請求項１〜６のいずれか１項に記載の非晶性ポリアミド樹脂。
【請求項８】
ＪＩＳ  Ｋ７１１１−１に従ったノッチつきシャルピー衝撃強さが２．５ｋＪ／ｍ2以上である、請求項１〜７のいずれか１項に記載の非晶性ポリアミド樹脂。
【請求項９】
せん断速度１２２ｓｅｃ-1および測定温度２８０℃で測定した溶融粘度が、２００〜２３００Ｐａ・ｓである、請求項１〜８のいずれか１項に記載の非晶性ポリアミド樹脂。
【請求項１０】
請求項１〜９のいずれか１項に記載の非晶性ポリアミド樹脂を含む組成物を成形してなる成形品。
【発明の詳細な説明】
【技術分野】
【０００１】
本発明は、新規な非晶性ポリアミド樹脂および成形品に関する。特に、湿熱時の重量変化率が小さく、かつ、成形品とし、湿熱下においても、良好な外観を維持できる非晶性ポリアミド樹脂および前記非晶性ポリアミド樹脂を用いた成形品に関する。
【背景技術】
【０００２】
近年、ジアミンとジカルボン酸を重縮合させてなる非晶性ポリアミド樹脂が検討されている。
例えば、特許文献１には、ビス（アミノメチル）シクロヘキサンを４０モル％以上含むジアミン成分とイソフタル酸および／またはテレフタル酸を５０モル％以上含むジカルボン酸成分からなる耐熱性ポリアミド樹脂が開示されている。
【先行技術文献】
【特許文献】
【０００３】
【特許文献１】特開２０１０−２８５５５３号公報
【発明の概要】
【発明が解決しようとする課題】
【０００４】
非晶性ポリアミド樹脂は透明性を有する樹脂であり、かつ耐薬品性が高いことから、これまで、フィルムやサングラスなどに用いられていた。このような特徴に加えて、結晶性ポリアミド樹脂は成形品としたときにバリが出やすいのに対し、非晶性ポリアミド樹脂は成形品にしてもバリが出にくいというメリットがある。非晶性ポリアミド樹脂の用途を広げるため、近年、非晶性ポリアミド樹脂にも、湿熱時の重量変化率が小さく、かつ、成形品とし、湿熱下においたときにも、クラックや変形などを生じず、良好な外観を維持できることが求められている。
本発明は、かかる課題を解決することを目的とするものであって、非晶性ポリアミド樹脂であって、湿熱時の重量変化率が小さく、かつ、成形品とし、湿熱下で使用しても良好な外観を維持できるポリアミド樹脂、ならびに、前記非晶性ポリアミド樹脂を含む成形品を提供する。
【課題を解決するための手段】
【０００５】
上記課題のもと、下記手段＜１＞により、好ましくは＜２＞〜＜１０＞により、上記課題は解決された。
＜１＞ジアミン由来の構成単位と、ジカルボン酸由来の構成単位から構成され、前記ジアミン由来の構成単位の７０モル％以上が、イソホロンジアミン由来の構成単位であり、前記ジカルボン酸由来の構成単位が、炭素数８〜１４のα，ω−直鎖脂肪族ジカルボン酸由来の構成単位と芳香族ジカルボン酸由来の構成単位を含む、非晶性ポリアミド樹脂。
＜２＞前記ジカルボン酸由来の構成単位が、３０〜８０モル％の炭素数８〜１４のα，ω−直鎖脂肪族ジカルボン酸由来の構成単位と、７０〜２０モル％の芳香族ジカルボン酸由来の構成単位を含む、＜１＞に記載の非晶性ポリアミド樹脂。
＜３＞前記炭素数８〜１４のα，ω−直鎖脂肪族ジカルボン酸由来の構成単位が、セバシン酸由来の構成単位およびドデカン二酸由来の構成単位の少なくとも一方を含む、＜１＞または＜２＞に記載の非晶性ポリアミド樹脂。
＜４＞前記芳香族ジカルボン酸由来の構成単位が、２，６−ナフタレンジカルボン酸由来の構成単位およびイソフタル酸由来の構成単位の少なくとも一方を含む、＜１＞〜＜３＞のいずれか１つに記載の非晶性ポリアミド樹脂。
＜５＞前記ジアミン由来の構成単位の９０モル％以上が、イソホロンジアミン由来の構成単位であり、前記ジカルボン酸由来の構成単位が、３０〜８０モル％の炭素数８〜１４のα，ω−直鎖脂肪族ジカルボン酸由来の構成単位と、７０〜２０モル％の芳香族ジカルボン酸由来の構成単位を含み、前記炭素数８〜１４のα，ω−直鎖脂肪族ジカルボン酸由来の構成単位が、セバシン酸由来の構成単位およびドデカン二酸由来の構成単位の少なくとも一方を含み、前記芳香族ジカルボン酸由来の構成単位が、２，６−ナフタレンジカルボン酸由来の構成単位およびイソフタル酸由来の構成単位の少なくとも一方を含む、＜１＞に記載の非晶性ポリアミド樹脂。
＜６＞前記ジカルボン酸由来の構成単位における、炭素数８〜１４のα，ω−直鎖脂肪族ジカルボン酸由来の構成単位と、芳香族ジカルボン酸由来の構成単位の比率（炭素数８〜１４のα，ω−直鎖脂肪族ジカルボン酸由来の構成単位／芳香族ジカルボン酸由来の構成単位）が、０．５〜３．５である、＜１＞〜＜５＞のいずれか１つに記載の非晶性ポリアミド樹脂。
＜７＞前記非晶性ポリアミド樹脂のガラス転移温度が１３０〜２２０℃である、＜１＞〜＜６＞のいずれか１つに記載の非晶性ポリアミド樹脂。
＜８＞ＪＩＳ  Ｋ７１１１−１に従ったノッチつきシャルピー衝撃強さが２．５ｋＪ／ｍ2以上である、＜１＞〜＜７＞のいずれか１つに記載の非晶性ポリアミド樹脂。
＜９＞せん断速度１２２ｓｅｃ-1および測定温度２８０℃で測定した溶融粘度が、２００〜２３００Ｐａ・ｓである、＜１＞〜＜８＞のいずれか１つに記載の非晶性ポリアミド樹脂。
＜１０＞＜１＞〜＜９＞のいずれか１つに記載の非晶性ポリアミド樹脂を含む組成物を成形してなる成形品。
【発明の効果】
【０００６】
本発明により、非晶性ポリアミド樹脂であって、湿熱時の重量変化率が小さく、かつ、成形品とし、湿熱下においても良好な外観を維持できるポリアミド樹脂、ならびに、前記非晶性ポリアミド樹脂を含む成形品を提供可能になった。
【図面の簡単な説明】
【０００７】
【図１】トルエンに対する耐薬品性を示す図である。
【図２】キシレンおよび硫酸水溶液に対する耐薬品性を示す図である。
【図３】水酸化ナトリウム水溶液および塩化カルシウム水溶液に対する耐薬品性を示す図である。
【発明を実施するための形態】
【０００８】
以下において、本発明の内容について詳細に説明する。尚、本明細書において「〜」とはその前後に記載される数値を下限値および上限値として含む意味で使用される。
【０００９】
本発明の非晶性ポリアミド樹脂は、ジアミン由来の構成単位と、ジカルボン酸由来の構成単位から構成され、前記ジアミン由来の構成単位の７０モル％以上が、イソホロンジアミン由来の構成単位であり、前記ジカルボン酸由来の構成単位が、炭素数８〜１４のα，ω−直鎖脂肪族ジカルボン酸由来の構成単位と芳香族ジカルボン酸由来の構成単位を含むことを特徴とする。このような構成とすることにより、湿熱時の重量変化率が小さく、かつ、成形品とし、湿熱下においても変形やクラックなどが生じず良好な外観を維持できる非晶性ポリアミド樹脂が得られる。
このメカニズムは、イソホロンジアミンを用いることによって非晶性とし、かつ、α，ω−直鎖脂肪族ジカルボン酸の鎖の長さを長くすることによって、水を吸水しにくくして、湿熱時の重量変化を抑え、低吸水性を達成していることによると推測される。
さらに、溶融粘度が低く、特に、２８０℃における溶融粘度が２００Ｐａ・ｓ以上である非晶性ポリアミド樹脂とすることも可能になる。加えて、ガラス転移温度が高く、特に、ガラス転移温度が１３０℃以上である非晶性ポリアミド樹脂とすることも可能になる。一般的に、α，ω−直鎖脂肪族ジカルボン酸の鎖の長さが長くなると、ガラス転移温度は低くなる傾向にあるが、本発明では、イソホロンジアミンを用いることにより、α，ω−直鎖脂肪族ジカルボン酸の鎖の長さを長くしても、高いガラス転移温度を達成可能であると推測される。
さらに、本発明の非晶性ポリアミド樹脂から形成される成形品は、上記性能を達成しつつ、曲げ強さおよびシャルピー衝撃強さ等の機械的強度にも優れるものとすることも可能になる。
このため、成形品としたときにバリが出にくい等の非晶性ポリアミド樹脂のメリットを生かしつつ、高温高湿下で求められる用途、例えば、低吸水性や寸法安定性が求められる用途でも使用可能になる。また、非晶性ポリアミド樹脂は一般的に高粘度であり、流動性が低い傾向にあるが、本発明の非晶性ポリアミド樹脂は、溶融粘度を低くでき、すなわち、流動性を高くできるため、成形性や押出加工性に優れるものとすることが可能になる。
【００１０】
本発明の非晶性ポリアミド樹脂は、ジアミン由来の構成単位の７０モル％以上が、好ましくは８０モル％以上が、より好ましくは９０モル％以上が、一層好ましくは９５モル％以上が、より一層好ましくは９９モル％以上がイソホロンジアミン由来の構成単位である。
イソホロンジアミン以外のジアミンとしては、１，３−ビス（アミノメチル）シクロヘキサン、１，４−ビス（アミノメチル）シクロヘキサン、テトラメチレンジアミン、ペンタメチレンジアミン、ヘキサメチレンジアミン、オクタメチレンジアミン、ノナメチレンジアミン等の脂肪族ジアミン、パラフェニレンジアミン、メタキシリレンジアミン、パラキシリレンジアミン等の芳香族ジアミン等が例示される。これらの他のジアミンは、１種類のみでも２種類以上であってもよい。
【００１１】
本発明の非晶性ポリアミド樹脂は、ジカルボン酸由来の構成単位が、炭素数８〜１４のα，ω−直鎖脂肪族ジカルボン酸由来の構成単位と芳香族ジカルボン酸由来の構成単位を含む。
前記ジカルボン酸由来の構成単位は、好ましくは３０〜８０モル％、より好ましくは４５〜８０モル％、さらに好ましくは６０〜８０モル％、一層好ましくは６５〜８０モル％が炭素数８〜１４のα，ω−直鎖脂肪族ジカルボン酸由来の構成単位である。
また、前記ジカルボン酸由来の構成単位は、好ましくは７０〜２０モル％、より好ましくは５５〜２０モル％、さらに好ましくは４０〜２０モル％、一層好ましくは３５〜２０モル％が芳香族ジカルボン酸由来の構成単位である。
本発明の非晶性ポリアミド樹脂において、炭素数８〜１４のα，ω−直鎖脂肪族ジカルボン酸および芳香族ジカルボン酸は、それぞれ、１種類のみ用いてもよいし、２種類以上用いてもよい。２種類以上用いる場合、合計量が上記範囲となることが好ましい。
本発明では、ジカルボン酸由来の構成単位のうち、炭素数８〜１４のα，ω−直鎖脂肪族ジカルボン酸由来の構成単位と芳香族ジカルボン酸由来の構成単位の合計量が９０モル％以上を占めることが好ましく、９５モル％以上を占めることがより好ましく、９９モル％以上を占めることがさらに好ましい。
【００１２】
炭素数８〜１４のα，ω−直鎖脂肪族ジカルボン酸は、炭素数８〜１２のα，ω−直鎖脂肪族ジカルボン酸が好ましい。炭素数８〜１４のα，ω−直鎖脂肪族ジカルボン酸としては、スベリン酸、アゼライン酸、セバシン酸、１，９−ノナンジカルボン酸およびドデカン二酸が例示され、セバシン酸およびドデカン二酸の少なくとも一方が好ましい。
芳香族ジカルボン酸としては、テレフタル酸、イソフタル酸、１，３−ナフタレンジカルボン酸、１，４−ナフタレンジカルボン酸、１，８−ナフタレンジカルボン酸および２，６−ナフタレンジカルボン酸が例示され、イソフタル酸、１，３−ナフタレンジカルボン酸、１，４−ナフタレンジカルボン酸、１，８−ナフタレンジカルボン酸および２，６−ナフタレンジカルボン酸の少なくとも１種が好ましく、２，６−ナフタレンジカルボン酸およびイソフタル酸少なくとも一方がより好ましい。また、本発明の非晶性ポリアミド樹脂の実施形態の一例として、テレフタル酸由来の構成単位を実質的に含まない形態が例示される。実質的に含まないとは、本発明の非晶性ポリアミド樹脂を構成するジカルボン酸由来の構成単位のうち、テレフタル酸由来の構成単位の割合が５モル％以下、好ましくは３モル％以下、より好ましくは１モル％以下であることをいう。
炭素数８〜１４のα，ω−直鎖脂肪族ジカルボン酸および芳香族ジカルボン酸以外のジカルボン酸（他のジカルボン酸）としては、炭素数８以下のα，ω−直鎖脂肪族ジカルボン酸（例えば、アジピン酸、ピメリン酸）や脂環式ジカルボン酸（例えば、１，３−シクロヘキサンジカルボン酸）が例示される。他のジカルボン酸は、１種類のみ用いてもよいし、２種類以上用いてもよい。
【００１３】
本発明の非晶性ポリアミド樹脂は、ジカルボン酸由来の構成単位における、炭素数８〜１４のα，ω−直鎖脂肪族ジカルボン酸由来の構成単位と、芳香族ジカルボン酸由来の構成単位の比率（炭素数８〜１４のα，ω−直鎖脂肪族ジカルボン酸由来の構成単位／芳香族ジカルボン酸由来の構成単位）が、０．５〜３．５であることが好ましく、０．８〜３．２であることがより好ましく、２．０〜３．１であることがさらに好ましい。このような範囲とすることにより、各種性能により優れた非晶性ポリアミド樹脂が得られる。
【００１４】
以下に、本発明の好ましい非晶性ポリアミド樹脂の実施形態を述べる。本発明がこれらの実施形態に限定されるものではないことは言うまでもない。
本発明の非晶性ポリアミド樹脂の第一の実施形態は、ジアミン由来の構成単位の９０モル％以上が、イソホロンジアミン由来の構成単位であり、ジカルボン酸由来の構成単位が、３０〜８０モル％の炭素数８〜１４のα，ω−直鎖脂肪族ジカルボン酸由来の構成単位と、７０〜２０モル％の芳香族ジカルボン酸由来の構成単位を含み、炭素数８〜１４のα，ω−直鎖脂肪族ジカルボン酸由来の構成単位が、セバシン酸由来の構成単位およびドデカン二酸由来の構成単位の少なくとも一方を含み、芳香族ジカルボン酸由来の構成単位が、２，６−ナフタレンジカルボン酸由来の構成単位およびイソフタル酸由来の構成単位の少なくとも一方を含む非晶性ポリアミド樹脂である。第一の実施形態では、炭素数８〜１４のα，ω−直鎖脂肪族ジカルボン酸由来の構成単位が、セバシン酸由来の構成単位およびドデカン二酸由来の構成単位のいずれか一方を含む態様および両方を含む態様が例示される。また、第一の実施形態では、２，６−ナフタレンジカルボン酸由来の構成単位およびイソフタル酸由来の構成単位のいずれか一方を含む態様および両方を含む態様が例示される。
【００１５】
本発明の非晶性ポリアミド樹脂の第二の実施形態は、第一の実施形態において、ジカルボン酸由来の構成単位が、３０〜８０モル％のドデカン二酸由来の構成単位と、７０〜２０モル％の芳香族ジカルボン酸由来の構成単位を含む態様である。第二の実施形態では、（ドデカン二酸由来の構成単位／芳香族ジカルボン酸由来の構成単位）が２．８〜３．２であることが好ましい。
本発明の非晶性ポリアミド樹脂の第三の実施形態は、第一の実施形態において、ジカルボン酸由来の構成単位が、３０〜８０モル％のセバシン酸由来の構成単位と、７０〜２０モル％の芳香族ジカルボン酸由来の構成単位を含む態様である。第三の実施形態では、（炭素数８〜１４のα，ω−直鎖脂肪族ジカルボン酸由来の構成単位／芳香族ジカルボン酸由来の構成単位）が０．８〜２．５であることが好ましい。
本発明の非晶性ポリアミド樹脂の第四の実施形態は、第一の実施形態において、ジカルボン酸由来の構成単位が、３０〜８０モル％の炭素数８〜１４のα，ω−直鎖脂肪族ジカルボン酸由来の構成単位と、７０〜２０モル％の２，６−ナフタレンジカルボン酸由来の構成単位を含む態様である。第四の実施形態では、（ドデカン二酸由来の構成単位／芳香族ジカルボン酸由来の構成単位）が２．８〜３．２であることが好ましい。
本発明の非晶性ポリアミド樹脂の第五の実施形態は、第一の実施形態において、ジカルボン酸由来の構成単位が、３０〜８０モル％の炭素数８〜１４のα，ω−直鎖脂肪族ジカルボン酸由来の構成単位と、７０〜２０モル％のイソフタル酸由来の構成単位を含む態様である。第五の実施形態では、（炭素数８〜１４のα，ω−直鎖脂肪族ジカルボン酸由来の構成単位／芳香族ジカルボン酸由来の構成単位）が０．８〜３．２であることが好ましい。
【００１６】
尚、本発明の非晶性ポリアミド樹脂は、ジカルボン酸由来の構成単位とジアミン由来の構成単位から構成されるが、ジカルボン酸由来の構成単位およびジアミン由来の構成単位以外の構成単位や、末端基等の他の部位を含みうる。他の構成単位としては、ε−カプロラクタム、バレロラクタム、ラウロラクタム、ウンデカラクタム等のラクタム、１１−アミノウンデカン酸、１２−アミノドデカン酸等のアミノカルボン酸等由来の構成単位が例示できるが、これらに限定されるものではない。さらに、本発明の非晶性ポリアミド樹脂は、合成に用いた添加剤等の微量成分が含まれる場合もあるであろう。
本発明で用いるポリアミド樹脂は、通常９５重量％以上、好ましくは９８重量％以上が、より好ましくは９９重量％以上がジカルボン酸由来の構成単位またはジアミン由来の構成単位である。
【００１７】
本発明の非晶性ポリアミド樹脂は、リン原子含有化合物を添加して溶融重縮合（溶融重合）法により製造される。溶融重縮合法としては、溶融させた原料ジカルボン酸に原料ジアミンを滴下しつつ加圧下で昇温し、縮合水を除きながら重合させる方法、もしくは、原料ジアミンと原料ジカルボン酸から構成される塩を水の存在下で、加圧下で昇温し、加えた水および縮合水を除きながら溶融状態で重合させる方法が好ましい。
【００１８】
本発明の非晶性ポリアミド樹脂の重縮合系内に添加されるリン原子含有化合物としては、ジメチルホスフィン酸、フェニルメチルホスフィン酸、次亜リン酸、次亜リン酸ナトリウム、次亜リン酸カリウム、次亜リン酸リチウム、次亜リン酸カルシウム、次亜リン酸エチル、フェニル亜ホスホン酸、フェニル亜ホスホン酸ナトリウム、フェニル亜ホスホン酸カリウム、フェニル亜ホスホン酸リチウム、フェニル亜ホスホン酸エチル、フェニルホスホン酸、エチルホスホン酸、フェニルホスホン酸ナトリウム、フェニルホスホン酸カリウム、フェニルホスホン酸リチウム、フェニルホスホン酸ジエチル、エチルホスホン酸ナトリウム、エチルホスホン酸カリウム、亜リン酸、亜リン酸水素ナトリウム、亜リン酸ナトリウム、亜リン酸トリエチル、亜リン酸トリフェニル、ピロ亜リン酸等が挙げられ、これらの中でも特に次亜リン酸ナトリウム、次亜リン酸カリウム、次亜リン酸リチウム、次亜リン酸カルシウム等の次亜リン酸金属塩がアミド化反応を促進する効果が高く、かつ着色防止効果にも優れるため好ましく用いられ、特に次亜リン酸カルシウムが好ましい。本発明で使用できるリン原子含有化合物はこれらの化合物に限定されない。
【００１９】
溶融重縮合で得られた本発明の非晶性ポリアミド樹脂は一旦取り出され、ペレット化された後、乾燥して使用されることが好ましい。
【００２０】
本発明の非晶性ポリアミド樹脂は、せん断速度１２２ｓｅｃ-1、２８０℃における溶融粘度が、２００Ｐａ・ｓ以上であることが好ましく、２５０Ｐａ・ｓ以上であることがより好ましい。前記溶融粘度の上限値は、２３００Ｐａ・ｓ以下であることが好ましく、１０００Ｐａ・ｓ以下であることがより好ましく、６００Ｐａ・ｓ以下であることがさらに好ましく、５５０Ｐａ・ｓ以下であることが一層好ましく、４９０Ｐａ・ｓ以下であることがより一層好ましい。
溶融粘度の測定方法は、後述する実施例で記載する方法に従う。実施例で採用する機器が、廃版等により入手困難な場合は、他の同等の性能を有する機器を用いることができる。以下、他の測定方法についても、同様である。
【００２１】
本発明の非晶性ポリアミド樹脂は、数平均分子量の下限値が８，０００以上であることが好ましく、１０，０００以上であることがより好ましい。前記数平均分子量の上限値は２５，０００以下であることが好ましく、２０，０００以下であることがより好ましい。数平均分子量の測定方法は、後述する実施例で記載する方法に従う。
【００２２】
本発明の非晶性ポリアミド樹脂は、ガラス転移温度が１３０℃以上であることが好ましく、１４０℃以上であることがより好ましく、１４５℃以上であることがさらに好ましい。本発明ではこのような高いＴｇとすることができるため、高温条件下でも物性低下しにくいというメリットがある。ガラス転移温度の上限値は特に定めるものではないが、例えば、２２０℃以下であることが好ましく、２００℃であってもよく、１７０℃以下でも十分実用レベルである。
ガラス転移温度の測定方法は、後述する実施例で記載する方法に従う。
【００２３】
本発明のポリアミド樹脂は、８５℃、相対湿度（ＲＨ）８５％の環境下に２００時間静置した後の重量変化率が、７．０％以下であることが好ましく、６．０％以下であることがより好ましく、さらには、５．０％以下、４．６％以下、４．５％以下、４．２％以下であってもよい。前記重量変化率の下限値は、０％が望ましいが、２．０％以上、さらには３．０％以上でも実用レベルである。
【００２４】
本発明における非晶性のポリアミド樹脂とは、明確な融点を持たない樹脂であり、具体的には、結晶融解エンタルピーΔＨｍが５Ｊ／ｇ未満であることをいい、３Ｊ／ｇ以下が好ましく、１Ｊ／ｇ以下がさらに好ましい。結晶融解エンタルピーは、後述する実施例で記載する方法に従って測定される。
【００２５】
本発明の非晶性ポリアミド樹脂は、機械的強度に優れたポリアミド樹脂とすることができる。
本発明の非晶性ポリアミド樹脂は、ＪＩＳ  Ｋ７１７１に従った曲げ弾性率が２．１０ＧＰａ以上であることが好ましく、２．２０ＧＰａ以上であることがより好ましい。上限値は特に定めるものではないが、例えば、４．００ＧＰａ以下、さらには３．５０ＧＰａ以下であっても十分実用レベルである。
本発明の非晶性ポリアミド樹脂は、ＪＩＳ  Ｋ７１７１に従った曲げ強さが１００ＭＰａ以上であることが好ましく、１１０ＭＰａ以上であることがより好ましく、１１５ＭＰａ以上であることがさらに好ましい。上限値は特に定めるものではないが、例えば、１７０ＭＰａ以下、さらには１５０ＭＰａ以下であっても十分実用レベルである。
本発明の非晶性ポリアミド樹脂は、ＪＩＳ  Ｋ７１１１−１に従ったノッチつきシャルピー衝撃強さが２．５ｋＪ／ｍ2以上であることが好ましく、３．０ｋＪ／ｍ2以上であることがより好ましく、４．０ｋＪ／ｍ2以上であることがさらに好ましい。上限値は特に定めるものではないが、例えば、８．０ｋＪ／ｍ2以下、さらには７．０ｋＪ／ｍ2以下であっても十分実用レベルである。
【００２６】
本発明の非晶性ポリアミド樹脂は、本発明の非晶性ポリアミド樹脂を含む組成物を成形してなる成形品として用いることができる。前記組成物は、本発明の非晶性ポリアミド樹脂１種類または２種類以上のみからなってもよいし、他の成分を含んでいてもよい。
他の成分としては、本発明の非晶性ポリアミド樹脂以外の他のポリアミド樹脂、ポリアミド樹脂以外の熱可塑性樹脂、充填剤、艶消剤、耐熱安定剤、耐候安定剤、紫外線吸収剤、可塑剤、難燃剤、帯電防止剤、着色防止剤、ゲル化防止剤、耐衝撃改良剤、滑剤、着色剤、導電性添加剤等の添加剤を必要に応じて添加することができる。これらの添加剤は、それぞれ、１種類であってもよいし、２種類以上であってもよい。
【００２７】
他のポリアミド樹脂としては、具体的には、ポリアミド６、ポリアミド６６、ポリアミド４６、ポリアミド６／６６（ポリアミド６成分およびポリアミド６６成分からなる共重合体）、ポリアミド６１０、ポリアミド６１２、ポリアミド１１、ポリアミド１２、ＭＸＤ６（ポリメタキシリレンアジパミド）、ＭＰＸＤ６（ポリメタパラキシリレンアジパミド）、ＭＸＤ１０（ポリメタキシリレンセバサミド）、ＭＰＸＤ１０（ポリメタパラキシリレンセバサミド）およびＰＸＤ１０（ポリパラキシリレンセバサミド）が例示される。これらの他のポリアミド樹脂は、それぞれ、１種類であってもよいし、２種類以上であってもよい。
本発明の非晶性ポリアミド樹脂を含む組成物は、結晶性ポリアミド樹脂の配合量が、本発明の非晶性ポリアミド樹脂の５重量％以下であることが好ましく、３重量％以下であることがより好ましく、１重量％以下であることがさらに好ましい。
本発明の非晶性ポリアミド樹脂を含む組成物は、本発明の非晶性ポリアミド樹脂以外の非晶性ポリアミド樹脂の配合量が、本発明の非晶性ポリアミド樹脂の５重量％以下であることが好ましく、３重量％以下であることがより好ましく、１重量％以下であることがさらに好ましい。
【００２８】
ポリアミド樹脂以外の熱可塑性樹脂としては、ポリエチレンテレフタレート、ポリブチレンテレフタレート、ポリエチレンナフタレート、ポリブチレンナフタレート等のポリエステル樹脂を例示できる。これらのポリアミド樹脂以外の熱可塑性樹脂は、それぞれ、１種類であってもよいし、２種類以上であってもよい。
本発明の非晶性ポリアミド樹脂を含む組成物は、ポリアミド樹脂以外の熱可塑性樹脂の配合量が、本発明の非晶性ポリアミド樹脂の５重量％以下であることが好ましく、３重量％以下であることがより好ましく、１重量％以下であることがさらに好ましい。
【００２９】
本発明の非晶性ポリアミド樹脂を含む組成物は、強化繊維を配合して繊維強化樹脂組成物とすることができる。強化繊維としては、炭素繊維およびガラス繊維が例示される。繊維強化樹脂組成物としては、本発明の非晶性ポリアミド樹脂と強化繊維を含む組成物を溶融混練してなるペレット、本発明の非晶性ポリアミド樹脂を強化繊維に含浸または近接させたプリプレグなどが例示される。
【００３０】
本発明の非晶性ポリアミド樹脂を含む組成物は、射出成形、ブロー成形、押出成形、圧縮成形、延伸、真空成形などの公知の成形方法によって、成形することができる。
【００３１】
本発明の非晶性ポリアミド樹脂を含む組成物を成形してなる成形品としては、フィルム、シート、薄肉成形品、中空成形品、繊維、ホース、チューブ等を含む各種成形品に用いることができる。
本発明の非晶性ポリアミド樹脂を含む組成物は、エンジニアリングプラスチック用途に好ましく用いられる。かかる成形品の利用分野としては、自動車等輸送機部品、一般機械部品、精密機械部品、電子・電気機器部品、ＯＡ機器部品、建材・住設関連部品、医療装置、レジャースポーツ用品、遊戯具、医療品、食品包装用フィルム等の日用品、防衛および航空宇宙製品等が挙げられる。  本発明の成形品の実施形態の一例として、電子・電気機器部品の筐体、サングラス等が例示される。
特に、高温高湿下での低吸水性および寸法安定性が求められる用途に好ましく用いられる。
【００３２】
また、本発明の成形品の実施形態の他の一例として、本発明の非晶性ポリアミド樹脂を含む組成物から形成される層を含む単層または多層容器が挙げられる。前記多層容器としては、ポリオレフィン樹脂を含む組成物から形成される層、本発明の非晶性ポリアミド樹脂を含む組成物から形成される層、およびポリオレフィン樹脂を含む組成物から形成される層を、前記順に有する多層容器が例示される。ポリオレフィン樹脂としては、ポリプロピレン（ＰＰ）、シクロオレフィンポリマー（ＣＯＰ）およびシクロオレフィンコポリマー（ＣＯＣ）が例示される。さらに、前記ポリオレフィン樹脂を含む組成物から形成される層と本発明の非晶性ポリアミド樹脂を含む組成物から形成される層の間に接着層を有していてもよい。このような多層容器は、食品や医薬品の容器として好ましく用いることができる。医薬品の容器としては、例えば、アンプル、バイアル、真空採血管、プレフィルドシリンジが例示される。
【実施例】
【００３３】
以下に実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されるものではない。
尚、本実施例において、ＩＰＤＡはイソホロンジアミンを、１，４−ＢＡＣは１，４−ビス（アミノメチル）シクロヘキサンを、ＤＤＡはドデカン二酸を、ＳＡはセバシン酸を、ＡｄＡはアジピン酸を、２，６−ＮＤＣＡは２，６−ナフタレンジカルボン酸を、ＰＩＡはイソフタル酸をそれぞれ示している。【００３４】
実施例１
＜樹脂ＩＰＤ１２Ｎ−１の合成＞
撹拌機、分縮器、全縮器、圧力調整器、温度計、滴下槽およびポンプ、アスピレーター、窒素導入管、底排弁、ストランドダイを備えた内容積５０Ｌの耐圧反応容器に、精怦したＤＤＡ（ライヤンハイマウントバイオプロダクツテクノロジー社製）８０００ｇ（３４．７４ｍｏｌ）、２，６−ＮＤＣＡ（ビーピー社製）２５０３ｇ（１１．５８ｍｏｌ）、次亜リン酸カルシウム（関東化学社製）１．３７ｇ（０．００８１ｍｏｌ）、酢酸ナトリウム（関東化学社製）０．６ｇ（０．００７３ｍｏｌ）を入れ、十分に窒素置換した後、反応容器内を密閉し、容器内を０．４ＭＰａに保ちながら撹拌下１８０℃まで昇温した。１８０℃に到達後、反応容器内の原料へ滴下槽に貯めたＩＰＤＡ（ダイセル・エボニック社製）７７８５ｇ（４５．７１ｍｏｌ）の滴下を開始し、容器内を０．４ＭＰａに保ちながら生成する縮合水を系外へ除きながら反応槽内を２６０℃まで昇温した。ＩＰＤＡの滴下終了後、徐々に２８０℃まで昇温しつつ、反応容器内を徐々に常圧に戻し、次いでアスピレーターを用いて反応槽内を８０ｋＰａに減圧して縮合水を除いた。減圧中に撹拌機の撹拌トルクを観察し、所定のトルクに達した時点で撹拌を止め、反応槽内を窒素で加圧し、底排弁を開け、ストランドダイからポリマーを抜き出してストランド化したのち、冷却してペレタイザーによりペレット化することにより、ポリアミド樹脂を得た。得られたポリアミド樹脂について、以下の評価を行った。結果を表１に示す。【００３５】
＜溶融粘度の測定＞
ポリアミド樹脂の溶融粘度は、キャピログラフを用い、ダイとして直径１ｍｍ×１０ｍｍ長さのものを用い、見かけのせん断速度１２２ｓｅｃ-1、測定温度２８０℃、保持時間６分、ポリアミド樹脂の水分量１０００重量ｐｐｍ以下の条件で測定した。本実施例では、キャピログラフとして、（株）東洋精機製作所製のキャピログラフＤ−１を用いた。【００３６】
＜ガラス転移温度（Ｔｇ）の測定＞
ガラス転移温度は、示差走査熱量計（ＤＳＣ）を用いて、窒素気流中、室温から２５０℃まで昇温速度１０℃／分で加熱したのち、ただちに室温以下まで冷却し、再び室温から２５０℃まで昇温速度１０℃／分で加熱した際のガラス転移温度を測定した。本実施例では、示差走査熱量計として、（株）島津製作所製のＤＳＣ−６０を用いた。
また、ＪＩＳ  Ｋ７１２１およびＫ７１２２に準じて、昇温過程におけるポリアミド樹脂の結晶融解エンタルピーΔＨｍを測定した。【００３７】
＜数平均分子量（Ｍｎ）の測定＞
ポリアミド樹脂０．３ｇを、フェノール／エタノール＝４／１（体積比）の混合溶剤に投入して、２５℃で撹拌し、完全に溶解させた後、撹拌しつつ、メタノール５ｍＬで容器内壁を洗い流し、０．０１ｍｏｌ／Ｌ塩酸水溶液で中和滴定して末端アミノ基濃度［ＮＨ2］を求めた。また、ポリアミド樹脂０．３ｇを、ベンジルアルコールに、窒素気流下１７０℃で撹拌し、完全に溶解させた後、窒素気流下８０℃以下まで冷却し、撹拌しつつメタノール１０ｍＬで容器内壁を洗い流し、０．０１ｍｏｌ／Ｌ水酸化ナトリウム水溶液で中和滴定して末端カルボキシル基濃度［ＣＯＯＨ］を求めた。測定した末端アミノ基濃度［ＮＨ2］（単位：μ当量／ｇ）および末端カルボキシル基濃度［ＣＯＯＨ］（単位：μ当量／ｇ）から、次式によって数平均分子量を求めた。
数平均分子量（Ｍｎ）＝２，０００，０００／（［ＣＯＯＨ］＋［ＮＨ2］）【００３８】
＜曲げ試験＞
得られたポリアミド樹脂ペレットを、１２０℃（露点−４０℃）で２４時間真空乾燥したのち、射出成形機（住友重機械工業（株）製、ＳＥ１３０ＤＵ−ＨＰ）にて、金型温度１００℃、シリンダー温度を２８０℃の条件で、４ｍｍ×１０ｍｍ×８０ｍｍの試験片を作製した。作製した試験片をＪＩＳ  Ｋ７１７１に従った方法により、曲げ弾性率および曲げ強さを測定した。本実施例では、曲げ試験機として、（株）東洋精機製作所製のベンドグラフIIを用いた。【００３９】
＜湿熱試験＞
＜＜重量変化率＞＞
上記曲げ試験で用いた試験片と同様の射出成形機および条件にて作製した６０ｍｍ×６０ｍｍ×２ｍｍの試験片を８５℃、相対湿度（ＲＨ）８５％の環境下（湿熱下）に２００時間静置した。重量変化率を以下の通り測定した。
重量変化率＝[（湿熱下に置いた後の試験片の重量−湿熱下に置く前の試験片の重量）／湿熱下に置く前の試験片の重量]×１００（単位：％）
＜＜外観＞＞
上記曲げ試験で用いた射出成形機および条件にて作製した６０ｍｍ×６０ｍｍ×２ｍｍの試験片と同様の試験片を８５℃、相対湿度（ＲＨ）８５％の環境下（湿熱下）に２００時間静置した。その後の試験片を目視により以下の通り評価した。Ａが最もよく、Ｂ、Ｃの順に劣る。
Ａ：変形およびクラックが認められなかった。
Ｂ：クラックが認められた。
Ｃ：変形が認められた。【００４０】
＜シャルピー衝撃強さ＞
上記曲げ試験で用いた試験片と同様の試験片を、ＪＩＳ  Ｋ７１４４に従ってノッチつき試験片に加工した。得られた試験片について、ＪＩＳ  Ｋ７１１１−１に従って、ノッチつきシャルピー衝撃強さを測定した。【００４１】
実施例２〜６および比較例１〜４
実施例１において、ポリアミド樹脂の原料であるジアミンおよびジカルボン酸を表１に示す通り変更し、各ポリアミド樹脂を合成した。
実施例１と同様に評価した。但し、比較例１の溶融粘度は、２８０℃を２８５℃に変更して測定した。結果を下記表１に示す。【００４２】
【表１】
2018155171.tif 000003
【００４３】
上記結果から明らかなとおり、本発明の非晶性ポリアミド樹脂は、８５℃、相対湿度８５％の条件下（湿熱下）に置いた後も、重量変化率が小さく、特に、５重量％以下とすることも可能になった。さらに、非晶性ポリアミド樹脂から形成される成形品は、湿熱下に置いた後も、成形品に変形が生じることなく、良好な外観を維持していた。
また、本発明の非晶性ポリアミド樹脂は、溶融粘度が低く、特に、２８０℃における溶融粘度を２００Ｐａ・ｓ以上とすることも可能になった。加えて、本発明の非晶性ポリアミド樹脂は、ガラス転移温度が高く、特に、１３０℃以上とすることも可能になった。
さらに、本発明の非晶性ポリアミド樹脂から形成される成形品は、曲げ強さおよびシャルピー衝撃強さ等の機械的強度にも優れるものであった。【００４４】
これに対し、α，ω−直鎖脂肪族ジカルボン酸由来の構成単位の脂肪族鎖が短い場合（比較例１）、得られるポリアミド樹脂は、湿熱下に置いた後の重量変化率が大きかった。当該試験において、試験片の重量変化率は寸法変化率との相関があり、吸水することにより試験片が膨潤する為、重量変化率が大きい場合、試験片の寸法変化率も大きくなる。したがって、かかるポリアミド樹脂から形成される成形品は、寸法安定性に劣ることが分かった。さらに、ジカルボン酸由来の構成単位が７５モル％のアジピン酸と、２５モル％のイソフタル酸から構成される場合（比較例４）、耐衝撃性に著しく乏しく、射出成形が困難であった。
また、芳香族ジカルボン酸由来の構成単位を含まない場合（比較例２）、得られるポリアミド樹脂から形成される成形品の曲げ強さが劣るとともに、湿熱下に置いた後の外観にも劣ることが分かった。
さらに、ジアミン由来の構成単位として、イソホロンジアミン由来の構成単位以外の構成単位の割合が３０モル％を超える場合（比較例３）、湿熱下に置いた後の重量変化率が大きく、かかるポリアミド樹脂から形成される成形品は、外観にも劣ることが分かった。【００４５】
また、実施例１〜６および比較例１〜４に記載のポリアミド樹脂は、昇温過程における結晶融解エンタルピーΔＨｍがほぼ０Ｊ／ｇであり、非晶性ポリアミド樹脂であることが分かった。【００４６】
＜耐薬品性試験（曲げ試験強度保持率）＞
実施例３で得られたポリアミド樹脂について、上記曲げ試験の欄で述べたとおり試験片を製造した。得られた試験片を２３℃の薬品に浸漬した。薬品として、トルエン、キシレン、硫酸水溶液（１０重量％）、水酸化ナトリウム水溶液（１０重量％）、塩化カルシウム水溶液（１０重量％）をそれぞれ用いた。
浸漬後、１日目、７日目、３０日目、６０日目、９０日目、１８０日目について、それぞれ、曲げ試験による強度測定を実施した。強度保持率を以下の通り算出した。
強度保持率＝[（薬品に浸漬した試験片の曲げ試験）／薬品溶剤に浸漬する前の試験片の曲げ試験]×１００（単位：％）
また、ポリアミド樹脂を、グリルアミドＴＲ５５（エムス社製）またはグリルアミドＴＲ９０（エムス社製）に変え、他は同様に行った結果と比較した。
グリルアミドＴＲ５５は、イソフタル酸／ビス（３−メチル−４−アミノシクロヘキシル）メタン／ω−ラウロラクタムの重縮合体（エムス社製）であり、グリルアミドＴＲ９０は、ドデカン二酸／ビス（３−メチル−４−アミノシクロヘキシル）メタンの重縮合体である。
上記耐薬品性の結果を図１〜図３に示す。いずれの薬品についても、グリルアミドＴＲ５５およびグリルアミドＴＲ９０と同等以上の性能を達成した。
【図１】
2018155171.tif 000004
【図２】
2018155171.tif 000005
【図３】
2018155171.tif 000006
【国際調査報告】
2018155171.tif 000007
2018155171.tif 000008
2018155171.tif 000009
2018155171.tif 000010